(57)【要約】  重合反応性を低下させずに、液晶組成物への溶解性が高い化合物として、重合可能な基を２つ有し、１つは環に直接結合しており、もう一方は環と重合可能な基との間にスペーサーを有する化合物を提供する。  式（１）で表される化合物。2013077343.tif 000111式（１）において、例えば、Ａ１およびＡ２は少なくとも１つの水素がフッ素に置き換えられた１，４−フェニレンであり；Ｚ１は炭素数１から１２のアルキレンであり；Ｚ２は炭素数１から１２のアルキレンであり；Ｘ１は水素、フッ素、メチルまたはトリフルオロメチルであり；Ｐ１は重合可能な基であり；ａは０から３の整数である。
2013077343.tif 000002
【特許請求の範囲】
【請求項１】
式（１）で表わされる化合物。
2013077343.tif 000104
式（１）において、
Ａ１は独立して単結合、１，４−シクロへキシレン、１，４−シクロヘキセニレン、１，４−フェニレン、ナフタレン−２，６−ジイル、テトラヒドロピラン−２，５−ジイル、１，３−ジオキサン−２，５−ジイル、ピリミジン−２，５−ジイル、またはピリジン−２，５−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよく；
Ａ２は１，４−フェニレンまたはナフタレン−２，６−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよく；
Ｚ１は炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ２は独立して、単結合または炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
全てのＡ１およびＡ２が、１つの水素も置き換えられていない基の場合、Ｚ１およびＺ２の少なくとも１つが不飽和結合を有しており；
Ｘ１は、水素、フッ素、メチル、またはトリフルオロメチルであり；
Ｐ１は重合可能な基であり；
ａは０から３の整数である。
【請求項２】
請求項１に記載の式（１）において、
Ａ１が１，４−シクロへキシレン、１，４−フェニレン、またはナフタレン−２，６−ジイルであり、これらにおいて、少なくとも１つの水素は、フッ素、塩素、炭素数１から４のアルキル、または少なくとも１つの水素がハロゲンで置き換えられた炭素数１から４のアルキルで、置き換えられてもよく；
Ａ２が１，４−フェニレンまたはナフタレン−２，６−ジイルであり、これらにおいて、少なくとも１つの水素は、フッ素、塩素、炭素数１から４のアルキル、または少なくとも１つの水素がハロゲンで置き換えられた炭素数１から４のアルキルで、置き換えられてもよく；
Ｚ１が炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ２が単結合または炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ１およびＺ２の少なくとも１つは、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から１２のアルキレンであり；
Ｘ１が水素またはメチルであり；
Ｐ１が、式（Ｐ−１）から式（Ｐ−３）で表わされる基から選択された基であり；
2013077343.tif 000105
ａが１である請求項１に記載の化合物。
【請求項３】
請求項１に記載の式（１）において、
Ａ１が、１，４−シクロへキシレン、１，４−フェニレン、またはナフタレン−２，６−ジイルであり、これらにおいて、少なくとも１つの水素は、フッ素、塩素、炭素数１から４のアルキル、または少なくとも１つの水素がフッ素で置き換えられた炭素数１から４のアルキルで、置き換えられてもよく；
Ａ２が１，４−フェニレンまたはナフタレン−２，６−ジイルであり、これらにおいて、少なくとも１つの水素は、フッ素、塩素、炭素数１から４のアルキル、または少なくとも１つの水素がフッ素で置き換えられた炭素数１から４のアルキルで、置き換えられてもよく；
Ｚ１が炭素数１から７のアルキレンであり、このアルキレンにおいて、少なくとも１つの−ＣＨ２−は、−Ｏ−または−ＣＨ＝ＣＨ−で置き換えられてもよく；
Ｚ２が単結合または炭素数１から７のアルキレンであり、このアルキレンにおいて、少なくとも１つの−ＣＨ２−は、−Ｏ−または−ＣＨ＝ＣＨ−で置き換えられてもよく；
Ｚ１およびＺ２の少なくとも１つは、少なくとも１つの−ＣＨ２−が−ＣＨ＝ＣＨ−で置き換えられた炭素数１から７のアルキレンであり；
Ｘ１が水素またはメチルであり；
Ｐ１が式（Ｐ−１）から式（Ｐ−３）で表わされる基から選択された基であり；
2013077343.tif 000106
ａが１である、請求項１に記載の化合物。
【請求項４】
式（１−１）で表される請求項１に記載の化合物。
2013077343.tif 000107
式（１−１）において、
Ｚ３は炭素数１から７のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−または−Ｃ≡Ｃ−で置き換えられてもよく；
Ｙ１からＹ8は独立して、水素、フッ素、メチル、またはトリフルオロメチルであり；
Ｙ１からＹ8がすべて水素の場合、Ｚ３が、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から７のアルキレンであり；
Ｘ１は、水素、フッ素、メチル、またはトリフルオロメチルであり；
Ｐ１は重合可能な基である。
【請求項５】
請求項４に記載の式（１−１）において、Ｚ３が炭素数１から７のアルキレンであり、このアルキレンにおいて、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられており、そして少なくとも１つの−ＣＨ２−が、−Ｏ−で置き換えられてもよく；Ｙ１からＹ８が独立して、水素、フッ素、メチル、またはトリフルオロメチルである請求項４に記載の化合物。
【請求項６】
請求項４に記載の式（１−１）において、Ｚ３が炭素数１から７のアルキレンであり、このアルキレンにおいて、少なくとも１つの−ＣＨ２−は、−Ｏ−で置き換えられてもよく；Ｙ１からＹ８が独立して、水素、フッ素、メチル、またはトリフルオロメチルであり、Ｙ１からＹ８のうち少なくとも１つが、フッ素、メチル、またはトリフルオロメチルである請求項４に記載の化合物。
【請求項７】
請求項４に記載の式（１−１）において、Ｘ１が水素またはメチルであり；Ｙ１からＹ８がすべて水素である請求項５に記載の化合物。
【請求項８】
請求項４に記載の式（１−１）において、Ｐ１が請求項３に記載の式（Ｐ−１）および式（Ｐ−２）で表わされる基から選択された基である、請求項５に記載の化合物。
【請求項９】
請求項４に記載の式（１−１）において、Ｐ１が請求項３に記載の式（Ｐ−３）で表わされる基である請求項５に記載の化合物。
【請求項１０】
式（１−２）で表される請求項１に記載の化合物。
2013077343.tif 000108
式（１−２）において、
Ｚ３は炭素数１から７のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−または−Ｃ≡Ｃ−で置き換えられてもよく；
Ｌ１からＬ１２は独立して、水素、フッ素、メチル、またはトリフルオロメチルであり
Ｌ１からＬ１２がすべて水素の場合、Ｚ３が、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から７のアルキレンであり；
Ｘ１は、水素、フッ素、メチル、またはトリフルオロメチルであり；
Ｐ１は重合可能な基である。
【請求項１１】
請求項１０に記載の式（１−２）において、Ｚ３が炭素数１から７のアルキレンであり、このアルキレンにおいて、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられており、そして少なくとも１つの−ＣＨ２−が、−Ｏ−で置き換えられてもよく；Ｌ１からＬ１２が独立して、水素、フッ素、メチル、またはトリフルオロメチルである請求項１０に記載の化合物。
【請求項１２】
請求項１０に記載の式（１−２）において、Ｚ３が炭素数１から７のアルキレンであり、このアルキレンにおいて、少なくとも１つの−ＣＨ２−は、−Ｏ−で置き換えられてもよく；Ｌ１からＬ１２が独立して、水素、フッ素、メチル、またはトリフルオロメチルであり；Ｌ１からＬ１２のうち少なくとも１つが、フッ素、メチル、またはトリフルオロメチルである請求項１０に記載の化合物。
【請求項１３】
請求項１０に記載の式（１−２）において、Ｘ１が水素またはメチルであり；Ｌ１からＬ１２がすべて水素である請求項１１に記載の化合物。
【請求項１４】
請求項１０に記載の式（１−２）において、Ｐ１が請求項３に記載の式（Ｐ−１）および式（Ｐ−２）で表わされる基から選択された基である、請求項１１に記載の化合物。
【請求項１５】
請求項１０に記載の式（１−２）において、Ｐ１が請求項３に記載の式（Ｐ−３）で表わされる基である請求項１１に記載の化合物。
【請求項１６】
請求項１から１５のいずれか１項に記載の化合物を含む組成物。
【請求項１７】
請求項１から１５のいずれか１項に記載の化合物を、非重合性の液晶組成物に添加してなる請求項１６に記載の組成物。
【請求項１８】
式（２）から式（４）で表わされる化合物の群から選択される少なくとも１つの化合物をさらに含有する請求項１６または１７に記載の組成物。
2013077343.tif 000109
式（２）から式（４）において、
Ｒ１１は独立して、炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
環Ｂ１１、環Ｂ１２、および環Ｂ１３は独立して、１，４−シクロヘキシレン、１，３−ジオキサン−２，５-ジイル、テトラヒドロピラン−２，５−ジイル、または少なくとも１つの水素がフッ素で置き換えられてもよい１，４−フェニレンであり；
Ｚ１１およびＺ１２は独立して、−（ＣＨ２）２−、−（ＣＨ２）４−、−ＣＯＯ−、−ＣＦ２Ｏ−、−ＯＣＦ２−、−ＣＨ＝ＣＨ−、−Ｃ≡Ｃ−、−ＣＨ２Ｏ−、または単結合であり；
Ｙ１１は独立して、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；
Ｙ１２およびＹ１３は独立して水素またはフッ素である。
【請求項１９】
式（５）から式（７）で表わされる化合物の群から選択される少なくとも１つの化合物をさらに含有する請求項１６、１７または１８に記載の組成物。
2013077343.tif 000110
式（５）から式（７）において、
Ｒ１２およびＲ１３は独立して、炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
環Ｃ１１、環Ｃ１２、および環Ｃ１３は独立して、１，４−シクロヘキシレン、１，４−フェニレン、２−フルオロ−１，４−フェニレン、または２，５−ジフルオロ−１，４−フェニレンであり；
Ｚ１３およびＺ１４は独立して、−（ＣＨ２）２−、−ＣＯＯ−、−ＣＨ＝ＣＨ−、−Ｃ≡Ｃ−、または単結合である。
【請求項２０】
請求項１から１５のいずれか１項に記載の化合物を重合させて得られる重合体。
【請求項２１】
請求項１６から１９のいずれか１項に記載の組成物を重合させて得られる重合体。
【請求項２２】
請求項１から１５のいずれか１項に記載の化合物、請求項１６から１９のいずれか１項に記載の組成物、および請求項２０または２１に記載の重合体の群から選択される少なくとも１つを含む液晶表示素子。
【請求項２３】
請求項１から１５のいずれか１項に記載の化合物、請求項１６から１９のいずれか１項に記載の組成物、および請求項２０または２１に記載の重合体の群から選択される少なくとも１つの液晶表示素子における使用。
【発明の詳細な説明】
【技術分野】
【０００１】
本発明は、重合可能な基を２つ有し、１つは環に直接結合しており、もう一方は環と重合可能な基との間にスペーサー（結合基）を有する重合性化合物、この重合性化合物を有する組成物、この組成物から得られる重合体、およびこれらの用途に関する。
【背景技術】
【０００２】
液晶表示パネル、液晶表示モジュール等に代表される液晶表示素子は、液晶性化合物が有する光学異方性、誘電率異方性などを利用したものであるが、この液晶表示素子の動作モードとしては、ＰＣ（ｐｈａｓｅ  ｃｈａｎｇｅ）モード、ＴＮ（ｔｗｉｓｔｅｄ  ｎｅｍａｔｉｃ）モード、ＳＴＮ（ｓｕｐｅｒ  ｔｗｉｓｔｅｄ  ｎｅｍａｔｉｃ）モード、ＢＴＮ（ｂｉｓｔａｂｌｅ  ｔｗｉｓｔｅｄ  ｎｅｍａｔｉｃ）モード、ＥＣＢ（ｅｌｅｃｔｒｉｃａｌｌｙ  ｃｏｎｔｒｏｌｌｅｄ  ｂｉｒｅｆｒｉｎｇｅｎｃｅ）モード、ＯＣＢ（ｏｐｔｉｃａｌｌｙ  ｃｏｍｐｅｎｓａｔｅｄ  ｂｅｎｄ）モード、ＩＰＳ（ｉｎ−ｐｌａｎｅ  ｓｗｉｔｃｈｉｎｇ）モード、ＦＦＳ（ｆｒｉｎｇｅ  ｆｉｅｌｄ  ｓｗｉｔｃｈｉｎｇ）モード、ＶＡ（ｖｅｒｔｉｃａｌ  ａｌｉｇｎｍｅｎｔ）モードなどである。【０００３】
加えて、液晶組成物に重合性化合物を添加した液晶表示素子が知られている。例えばＰＳＡ（Ｐｏｌｙｍｅｒ  Ｓｕｓｔａｉｎｅｄ  Ａｌｉｇｎｍｅｎｔ）モードの液晶表示素子では、少量（例えば約０．３重量％から約１重量％）の重合性化合物が液晶組成物に添加され、液晶表示セルに導入後、電極間に電圧を印加した状態で通常ＵＶ照射下に重合性化合物を重合させ、セル内でポリマー構造を形成する。この方法により、焼き付きの程度を改善し、さらに応答時間の短い液晶表示素子が得られる。【０００４】
この方法は、様々な液晶表示素子に適用され、ＰＳ−ＴＮ、ＰＳ−ＩＰＳ、ＰＳ−ＦＦＳ、ＰＳＡ−ＶＡ、ＰＳＡ−ＯＣＢなどのモードが知られている。これらのモードの素子で使用される液晶組成物に添加する重合性化合物は、剛直な骨格を有する。この化合物は一般に、液晶分子を配向させる能力が高いとされている。その反面、液晶組成物への溶解性が悪く、多くの量の重合性化合物を添加することができない（特許文献１から特許文献５）。
【先行技術文献】
【特許文献】
【０００５】
【特許文献１】特開２００３−３０７７２０号公報
【特許文献２】特開２００４−１３１７０４号公報
【特許文献３】特開２００６−１３３６１９号公報
【特許文献４】欧州特許出願公開１８８９８９４号明細書
【特許文献５】特表２０１０−５３７２５６号公報
【発明の概要】
【発明が解決しようとする課題】
【０００６】
本発明の１つの目的は、重合反応性を低下させずに液晶組成物への高い溶解性を有する重合性化合物を提供することである。他の目的はこの化合物を含有する液晶組成物、およびこのような組成物を含有する液晶表示素子である。別の目的はこの化合物を含む組成物から得られる重合体、およびこの重合体から製造した光学素子などを提供することである。
【課題を解決するための手段】
【０００７】
本発明者はＰＳＡモードなどの液晶表示素子に用いる重合性化合物の骨格構造を検討し、化合物（１）が、重合反応性を低下させずに、液晶組成物への溶解性を高めることを見出した。化合物（１）は重合可能な基を２つ有し、１つは環に直接結合しており、もう一方は環と重合可能な基との間に結合基を有する。化合物（１）は、環に直接結合している重合可能な基を有することにより、十分な重合反応性を示した。化合物（１）は、環と重合可能な基との間にエステルやアルキレンなどの結合基を有することにより、液晶組成物への高い溶解性を示した。【０００８】
式（１）で表わされる化合物。
2013077343.tif 000003
【０００９】
式（１）において、
Ａ１は独立して、単結合、１，４−シクロへキシレン、１，４−シクロヘキセニレン、１，４−フェニレン、ナフタレン−２，６−ジイル、テトラヒドロピラン−２，５−ジイル、１，３−ジオキサン−２，５−ジイル、ピリミジン−２，５−ジイル、またはピリジン−２，５−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよく；
Ａ２は１，４−フェニレンまたはナフタレン−２，６−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよく；
Ｚ１は炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ２は独立して、単結合または炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
すべてのＡ１およびＡ２が、１つの水素も置き換えられていない基の場合、Ｚ１およびＺ２の少なくとも１つが不飽和結合を有しており；
Ｘ１は、水素、フッ素、メチル、またはトリフルオロメチルであり；
Ｐ１は重合可能な基であり；
ａは０から３の整数である。
【発明の効果】
【００１０】
化合物（１）は重合反応性を低下させずに液晶組成物への高い溶解性を有するなどの利点を多く充足する。化合物（１）を含有する液晶組成物を原料にすることによって、短い応答時間を有し、焼き付きの程度が改善された液晶表示素子を製造することができる。
【発明を実施するための形態】
【００１１】
この明細書における用語の使い方は次のとおりである。「液晶性化合物」は、液晶相を有する化合物および液晶相を有しないが液晶組成物の成分として有用な化合物の総称である。「非重合性の液晶組成物」とは、重合可能な基を有しない液晶化合物からなる液晶組成物である。液晶性化合物、液晶組成物、液晶表示素子をそれぞれ化合物、組成物、素子と表記することがある。式（１）で表わされる化合物を化合物（１）または式（１）の化合物と表記することがある。他の式についても同様に略記することがある。「化合物（１）」は、式（１）で表される１つの化合物または２つ以上の化合物を意味する。他の式で表される化合物についても同様である。式（Ｐ−１）で表される基を「基（Ｐ−１）」と略すことがある。他の式で表される基についても同様である。式（２）から（７）において、六角形で囲んだＢ１１、Ｃ１１などの記号は、それぞれ環Ｂ１１、環Ｃ１１などに対応する。複数のＲ１１を同一の式または異なった式に記載した。これらの化合物において、任意の２つのＲ１１が表わす２つの基は、同一であってもよいし、または異なってもよい。このルールは、環Ａ１、Ｚ２などの記号にも適用される。組成物に混合される添加物の割合は、液晶組成物の全重量に基づいた重量百分率（重量％）を意味する。少なくとも１つの−ＣＨ２−が−Ｏ−で置き換えられてもよいとするとき、隣り合った−ＣＨ２−が−Ｏ−で置き換えられることおよび−Ｏ−の隣の−ＣＨ２−が−Ｏ−で置き換えられることは含まれない。「単官能」とは、重合性基が１つであることで、「多官能」とは、重合性基が２つ以上あることを示す。
【００１２】
２−フルオロ−１，４−フェニレンは、下記の２つの二価基を意味する。式（１）などにおいて、フッ素は左向きであってもよいし、右向きであってもよい。このルールは、テトラヒドロピラン−２，５−ジイルのような、非対称の二価基にも適用される。
2013077343.tif 000004
【００１３】
本発明は、下記の項などである。
１．  式（１）で表わされる化合物。
2013077343.tif 000005
式（１）において、
Ａ１は独立して、単結合、１，４−シクロへキシレン、１，４−シクロヘキセニレン、１，４−フェニレン、ナフタレン−２，６−ジイル、テトラヒドロピラン−２，５−ジイル、１，３−ジオキサン−２，５−ジイル、ピリミジン−２，５−ジイル、またはピリジン−２，５−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよく；
Ａ２は１，４−フェニレンまたはナフタレン−２，６−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよく；
Ｚ１は炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ２は独立して、単結合または炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
すべてのＡ１およびＡ２が、１つの水素も置き換えられていない基の場合、Ｚ１およびＺ２の少なくとも１つが不飽和結合を有しており；
Ｘ１は、水素、フッ素、メチル、またはトリフルオロメチルであり；
Ｐ１は重合可能な基であり；
ａは０から３の整数である。
【００１４】
２．  項１に記載の式（１）において、
Ａ１が、１，４−シクロへキシレン、１，４−フェニレンまたはナフタレン−２，６−ジイルであり、これらにおいて、少なくとも１つの水素は、フッ素、塩素、炭素数１から４のアルキル、または少なくとも１つの水素がハロゲンで置き換えられた炭素数１から４のアルキルで、置き換えられてもよく；
Ａ２が１，４−フェニレンまたはナフタレン−２，６−ジイルであり、これらにおいて、少なくとも１つの水素は、フッ素、塩素、炭素数１から４のアルキル、または少なくとも１つの水素がハロゲンで置き換えられた炭素数１から４のアルキルで、置き換えられてもよく；
Ｚ１が炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ２が、単結合または炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく；
Ｚ１およびＺ２の少なくとも１つは、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から１２のアルキレンであり；
Ｘ１が水素またはメチルであり；
Ｐ１が式（Ｐ−１）から式（Ｐ−３）で表わされる基から選択された基であり；
2013077343.tif 000006
ａが１である、項１に記載の化合物。
【００１５】
３．  項１に記載の式（１）において、
Ａ１が、１，４−シクロへキシレン、１，４−フェニレンまたはナフタレン−２，６−ジイルであり、これらにおいて、少なくとも１つの水素は、フッ素、塩素、炭素数１から４のアルキル、または少なくとも１つの水素がフッ素で置き換えられた炭素数１から４のアルキルで、置き換えられてもよく；
Ａ２が１，４−フェニレンまたはナフタレン−２，６−ジイルであり、これらにおいて、少なくとも１つの水素は、フッ素、塩素、炭素数１から４のアルキル、または少なくとも１つの水素がフッ素で置き換えられた炭素数１から４のアルキルで、置き換えられてもよく；
Ｚ１が炭素数１から７のアルキレンであり、このアルキレンにおいて、少なくとも１つの−ＣＨ２−は、−Ｏ−または−ＣＨ＝ＣＨ−で置き換えられてもよく；
Ｚ２が単結合または炭素数１から７のアルキレンであり、このアルキレンにおいて、少なくとも１つの−ＣＨ２−は、−Ｏ−または−ＣＨ＝ＣＨ−で置き換えられてもよく；
Ｚ１およびＺ２の少なくとも１つは、少なくとも１つの−ＣＨ２−が−ＣＨ＝ＣＨ−で置き換えられた炭素数１から７のアルキレンであり；
Ｘ１が水素またはメチルであり；
Ｐ１が式（Ｐ−１）から式（Ｐ−３）で表わされる基から選択された基であり；
2013077343.tif 000007
ａが１である、項１に記載の化合物。
【００１６】
４．  式（１−１）で表わされる項１に記載の化合物。
2013077343.tif 000008
式（１−１）において、
Ｚ３は炭素数１から７のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−または−Ｃ≡Ｃ−で置き換えられてもよく；
Ｙ１からＹ８は独立して、水素、フッ素、メチル、またはトリフルオロメチルであり；
Ｙ１からＹ８がすべて水素の場合、Ｚ３は、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から７のアルキレンであり；
Ｘ１は、水素、フッ素、メチル、またはトリフルオロメチルであり；
Ｐ１は重合可能な基である。
【００１７】
５．  項４に記載の式（１−１）において、Ｚ３が炭素数１から７のアルキレンであり、このアルキレンにおいて、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられており、そして少なくとも１つの−ＣＨ２−が、−Ｏ−で置き換えられてもよく；Ｙ１からＹ８が独立して、水素、フッ素、メチル、またはトリフルオロメチルである項４に記載の化合物。
【００１８】
６．  項４に記載の式（１−１）において、Ｚ３が炭素数１から７のアルキレンであり、このアルキレンにおいて、少なくとも１つの−ＣＨ２−は、−Ｏ−で置き換えられてもよく；Ｙ１からＹ８が独立して、水素、フッ素、メチルまたはトリフルオロメチルであり；Ｙ１からＹ８のうち少なくとも１つが、フッ素、メチル、またはトリフルオロメチルである項４に記載の化合物。
【００１９】
７．  項４に記載の式（１−１）において、Ｘ１が水素またはメチルであり；Ｙ１からＹ８がすべて水素である項５に記載の化合物。
【００２０】
８．  項４に記載の式（１−１）において、Ｐ１が項３に記載の式（Ｐ−１）および式（Ｐ−２）で表わされる基から選択された基である項５に記載の化合物。
【００２１】
９．  項４に記載の式（１−１）において、Ｐ１が項３に記載の式（Ｐ−３）で表わされる基である項５に記載の化合物。
【００２２】
１０．式（１−２）で表される項１に記載の化合物。
2013077343.tif 000009
式（１−２）において、
Ｚ３は炭素数１から７のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−または−Ｃ≡Ｃ−で置き換えられてもよく；
Ｌ１からＬ１２は独立して、水素、フッ素、メチル、またはトリフルオロメチルであり；
Ｌ１からＬ１２がすべて水素の場合、Ｚ３は、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から７のアルキレンであり；
Ｘ１は、水素、フッ素、メチル、またはトリフルオロメチルであり；
Ｐ１は重合可能な基である。
【００２３】
１１．項１０に記載の式（１−２）において、Ｚ３が炭素数１から７のアルキレンであり、このアルキレンにおいて、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられており、そして少なくとも１つの−ＣＨ２−が、−Ｏ−で置き換えられてもよく；Ｌ１からＬ１２が独立して、水素、フッ素、メチル、またはトリフルオロメチルである項１０に記載の化合物。
【００２４】
１２．項１０に記載の式（１−２）において、Ｚ３が炭素数１から７のアルキレンであり、このアルキレンにおいて、少なくとも１つの−ＣＨ２−は、−Ｏ−で置き換えられてもよく；Ｌ１からＬ１２が独立して、水素、フッ素、メチル、またはトリフルオロメチルであり；Ｌ１からＬ１２のうち少なくとも１つが、フッ素、メチル、またはトリフルオロメチルである項１０に記載の化合物。
【００２５】
１３．項１０に記載の式（１−２）において、Ｘ１が水素またはメチルであり；Ｌ１からＬ１２がすべて水素である項１１に記載の化合物。
【００２６】
１４．項１０に記載の式（１−２）において、Ｐ１が請求項３に記載の式（Ｐ−１）および式（Ｐ−２）で表わされる基から選択された基である、項１１に記載の化合物。
【００２７】
１５．項１０に記載の式（１−２）において、Ｐ１が項３に記載の式（Ｐ−３）で表わされる基である項１１に記載の化合物。
【００２８】
１６．  項１から１５のいずれか１項に記載の化合物を含む組成物。
【００２９】
１７．  項１から１５のいずれか１項に記載の化合物を非重合性の液晶組成物に添加してなる項１６に記載の組成物。
【００３０】
１８．  式（２）から式（４）で表わされる化合物の群から選択される少なくとも１つの化合物をさらに含有する項１６または１７に記載の組成物。
2013077343.tif 000010
式（２）から式（４）において、
Ｒ１１は独立して、炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
環Ｂ１１、環Ｂ１２、および環Ｂ１３は独立して、１，４−シクロヘキシレン、１，３−ジオキサン−２，５-ジイル、テトラヒドロピラン−２，５−ジイル、または少なくとも１つの水素がフッ素で置き換えられてもよい１，４−フェニレンであり；
Ｚ１１およびＺ１２は独立して、−（ＣＨ２）２−、−（ＣＨ２）４−、−ＣＯＯ−、−ＣＦ２Ｏ−、−ＯＣＦ２−、−ＣＨ＝ＣＨ−、−Ｃ≡Ｃ−、−ＣＨ２Ｏ−、または単結合であり；
Ｙ１１は独立して、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；
Ｙ１２およびＹ１３は独立して水素またはフッ素である。
【００３１】
１９．  式（５）から式（７）で表わされる化合物の群から選択される少なくとも１つの化合物をさらに含有する項１６、１７または１８に記載の組成物。
2013077343.tif 000011
式（５）から式（７）において、
Ｒ１２およびＲ１３は独立して、炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
環Ｃ１１、環Ｃ１２、および環Ｃ１３は独立して、１，４−シクロヘキシレン、１，４−フェニレン、２−フルオロ−１，４−フェニレン、または２，５−ジフルオロ−１，４−フェニレンであり；
Ｚ１３およびＺ１４は独立して、−（ＣＨ２）２−、−ＣＯＯ−、−ＣＨ＝ＣＨ−、−Ｃ≡Ｃ−、または単結合である。
【００３２】
２０．  項１から１５のいずれか１項に記載の化合物を重合させて得られる重合体。
【００３３】
２１．  項１６から１９のいずれか１項に記載の組成物を重合させて得られる重合体。
【００３４】
２２．  項１から１５のいずれか１項に記載の化合物、項１６から１９のいずれか１項に記載の組成物、および項２０または２１に記載の重合体の群から選択される少なくとも１つを含む液晶表示素子。
【００３５】
２３．  項１から１５のいずれか１項に記載の化合物、項１６から１９のいずれか１項に記載の組成物、および項２０または２１に記載の重合体の群から選択される少なくとも１つの液晶表示素子における使用。
【００３６】
本発明は、次の項も含む。１）光学活性な化合物をさらに含有する上記の組成物、２）酸化防止剤、紫外線吸収剤、消泡剤などの添加物をさらに含有する上記の組成物。３）上記の組成物を含有するＡＭ素子、４）上記の組成物を含有し、そしてＴＮ、ＥＣＢ、ＯＣＢ、ＩＰＳ、ＦＦＳ、ＶＡ、またはＰＳＡのモードを有する素子、５）上記の組成物を含有する透過型の素子、６）上記の組成物を、ネマチック相を有する組成物としての使用、７）上記の組成物に光学活性な化合物を添加することによって光学活性な組成物としての使用。
【００３７】
本発明の化合物について説明する。本発明の化合物は式（１）で表わされる。
2013077343.tif 000012
【００３８】
式（１）において、Ａ１は、独立して単結合、１，４−シクロへキシレン、１，４−シクロヘキセニレン、１，４−フェニレン、ナフタレン−２，６−ジイル、テトラヒドロピラン−２，５−ジイル、１，３−ジオキサン−２，５−ジイル、ピリミジン−２，５−ジイル、またはピリジン−２，５−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよい。ａが２または３のとき、任意の２つのＡ１が表わす２つの基は、同じであっても異なってもよい。
【００３９】
好ましいＡ１は、１，４−シクロへキシレン、１，４−フェニレンまたはナフタレン−２，６−ジイルであり、これらの基において、少なくとも１つの水素は、フッ素、塩素、炭素数１から４のアルキル、または少なくとも１つの水素がフッ素で置き換えられた炭素数１から４のアルキルで、置き換えられてもよい。より好ましいＡ１は１，４−フェニレン、２−フルオロ−１，４−フェニレン、２，３−ジフルオロ−１，４−フェニレン、２−メチル−１，４−フェニレン、２−トリフルオロメチル−１，４−フェニレン、２，３−ビス（トリフルオロメチル）−１，４−フェニレンまたはナフタレン−２，６−ジイルである。さらに好ましいＡ１は、１，４−フェニレンまたは２−フルオロ−１，４−フェニレンであり、特に好ましいＡ１は１，４−フェニレンである。
【００４０】
Ａ２は１，４−フェニレンまたはナフタレン−２，６−ジイルであり、これらにおいて、少なくとも１つの水素は、ハロゲン、炭素数１から１２のアルキル、または少なくとも１つの水素がハロゲンで置き換えられた炭素数１から１２のアルキルで、置き換えられてもよい。
【００４１】
好ましいＡ２は１，４−フェニレンまたはナフタレン−２，６−ジイルであり、これらの基において、少なくとも１つの水素はフッ素、塩素、炭素数１から４のアルキル、または少なくとも１つの水素がハロゲンで置き換えられた炭素数１から４のアルキルで、置き換えられてもよい。より好ましいＡ２は、１，４−フェニレン、２−フルオロ−１，４−フェニレン、２，３−ジフルオロ−１，４−フェニレン、２−メチル−１，４−フェニレン、２−トリフルオロメチル−１，４−フェニレン、２，３−ビス（トリフルオロメチル）−１，４−フェニレンまたはナフタレン−２，６−ジイルである。さらに好ましいＡ２は、１，４−フェニレンまたは２−フルオロ−１，４−フェニレンであり、特に好ましいＡ２は１，４−フェニレンである。
【００４２】
Ｚ１は炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよい。
【００４３】
好ましいＺ１は、炭素数１から７のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよい。より好ましいＺ１は、−ＣＯＯ−、−ＯＣＯ−、−ＯＣＯＯ−、−ＣＨ＝ＣＨ−、−ＣＨ＝ＣＨ−Ｏ−または−Ｃ≡Ｃ−である。さらに好ましいＺ１は、−ＯＣＯＯ−、−ＣＨ＝ＣＨ−、または−ＣＨ＝ＣＨ−Ｏ−であり、特に好ましいＺ１は、−ＣＨ＝ＣＨ−Ｏ−である。
【００４４】
Ｚ２は、独立して、単結合または炭素数１から１２のアルキレンであり、このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよい。すべてのＡ１およびＡ２が１つの水素も置き換えられていない基の場合、Ｚ１およびＺ２の少なくとも１つが不飽和結合を有している。不飽和結合は、−ＣＨ＝ＣＨ−、−Ｃ≡Ｃ−、または＞Ｃ＝Ｏを含む基を意味する。ａが２または３のときの、任意の２つのＺ２が表わす２つの基は、同じであっても異なってもよい。
【００４５】
好ましいＺ２、は単結合、−ＣＯＯ−、−ＯＣＯ−、−ＣＨ＝ＣＨ−、または−Ｃ≡Ｃ−である。より好ましいＺ2、は単結合、−ＣＯＯ−または−ＣＨ＝ＣＨ−であり、特に好ましいＺ2は単結合である。
【００４６】
結合基Ｚ１またはＺ２が、−ＣＨ＝ＣＨ−などの二重結合を有する基であるとき、その立体配置はシス体であっても、トランス体であってもよい。
【００４７】
Ｘ１は、水素、フッ素、メチル、またはトリフルオロメチルである。好ましいＸ１は水素またはメチルである。
【００４８】
Ｐ１は重合可能な基である。好ましいＰ１は、アクリロキシ基、メタクリロキシ基、アクリルアミド基、メタクリルアミド基、ビニル基、ビニルオキシ基、ビニルカルボニル基、エポキシ基、オキセタン基、３，４−エポキシシクロヘキシル基、マレイミド基、などである。より好ましいＰ１は、基（Ｐ−１）から基（Ｐ−３）である。特に好ましいＰ１は基（Ｐ−１）または基（Ｐ−２）である。
2013077343.tif 000013
【００４９】
ａは０から３の整数である。好ましいａは０から２であり、より好ましいａは１または２である。特に好ましいａは１である。
【００５０】
化合物（１）の好ましい例として、以下の化合物（１−１）および化合物（１−２）が挙げられる。
2013077343.tif 000014
2013077343.tif 000015
【００５１】
式（１−１）において、Ｙ１からＹ８は独立して、水素、フッ素、メチル、またはトリフルオロメチルである。好ましいＹ１からＹ８は、水素、フッ素、またはトリフルオロメチルである。より好ましいＹ１からＹ８は、水素またはフッ素であり、特に好ましいＹ１からＹ８は、水素である。
【００５２】
式（１−２）において、Ｌ１からＬ１２は独立して、水素、フッ素、メチル、またはトリフルオロメチルである。好ましいＬ１からＬ１２は、水素、フッ素、またはトリフルオロメチルである。より好ましいＬ１からＬ１２は、水素またはフッ素であり、特に好ましいＬ１からＬ１２は、水素である。
【００５３】
式（１−１）または式（１−２）において、Ｚ３は炭素数１から７のアルキレンである。このアルキレンにおいて、少なくとも１つの−ＣＨ２−は、−Ｏ−、−ＣＯＯ−、−ＯＣＯ−、−ＯＣＯＯ−、−ＣＨ＝ＣＨ−、または−Ｃ≡Ｃ−で置き換えられてもよく、Ｙ１からＹ８がすべて水素の場合、またはＬ１からＬ１２がすべて水素の場合、Ｚ３は、少なくとも１つの−ＣＨ２−が、−ＣＯＯ−、−ＯＣＯ−、−ＯＣＯＯ−、−ＣＨ＝ＣＨ−、または−Ｃ≡Ｃ−で置き換えられた炭素数１から７のアルキレンである。
【００５４】
好ましいＺ３は、−ＣＯＯ−、−ＯＣＯ−、−ＯＣＯＯ−、−ＣＨ＝ＣＨ−、−ＣＨ＝ＣＨ−Ｏ−または−Ｃ≡Ｃ−である。より好ましいＺ３は、−ＯＣＯＯ−、−ＣＨ＝ＣＨ−、または−ＣＨ＝ＣＨ−Ｏ−であり、特に好ましいＺ３は、−ＣＨ＝ＣＨ−Ｏ−である。Ｚ３が、−ＣＨ＝ＣＨ−などの二重結合を有する基であるとき、その立体配置はシス体であっても、トランス体であってもよい。
【００５５】
Ｘ１は、水素、フッ素、メチル、またはトリフルオロメチルである。より好ましいＸ１は、水素またはフッ素である。
【００５６】
Ｐ１は重合可能な基である。好ましいＰ１は、アクリロキシ基、メタクリロキシ基、アクリルアミド基、メタクリルアミド基、ビニル基、ビニルオキシ基、ビニルカルボニル基、エポキシ基、オキセタン基、３，４−エポキシシクロヘキシル基、マレイミド基、などである。より好ましいＰ１は、基（Ｐ−１）から基（Ｐ−３）である。特に好ましいＰ１は基（Ｐ−１）または基（Ｐ−２）である。
2013077343.tif 000016
【００５７】
化合物（１）のより好ましい例として、以下の化合物（１−１−１）および化合物（１−２−１）が挙げられる。
2013077343.tif 000017
2013077343.tif 000018
【００５８】
式（１−１−１）において、Ｙ１からＹ８は水素である。Ｙ１からＹ８の１つは、フッ素、メチルまたはトリフルオロメチルであってもよい。式（１−２−１）において、Ｌ１からＬ１２は水素である。Ｌ１からＬ１２の１つはフッ素、メチルまたはトリフルオロメチルであってもよい。Ｘ１およびＸ２は独立して、水素またはメチルである。
【００５９】
化合物（１）のさらに好ましい例として、以下の化合物（１−１−２）および化合物（１−２−２）が挙げられる。式（１−１−２）および式（１−２−２）において、Ｘ１およびＸ２は独立して、水素またはメチルである。
2013077343.tif 000019
2013077343.tif 000020
【００６０】
本発明の組成物について説明する。この組成物は、少なくとも１つの化合物（１）を含むが、化合物（１）を２つ以上含んでいてもよい。この組成物は、その他の重合性化合物をさらに含んでもよい。その他の重合性化合物の好ましい例は、アクリレート、メタクリレート、ビニル化合物、ビニルオキシ化合物、プロペニルエーテル、エポキシ化合物（オキシラン、オキセタン）、およびビニルケトンである。さらに好ましい例は、少なくとも１つのアクリロイルオキシを有する化合物および少なくとも１つのメタクリロイルオキシを有する化合物である。さらに好ましい例には、アクリロイルオキシとメタクリロイルオキシとを有する化合物も含まれる。
【００６１】
その他の重合性化合物の追加例は、化合物（Ｍ−１）〜（Ｍ−１２）である。これらの化合物において、Ｒ２０は水素またはメチルであり；ｓは０または１であり；ｔおよびｕは独立して、１〜１０の整数である。かっこに入れた記号Ｆは、水素またはフッ素を意味する。
【００６２】
2013077343.tif 000021
【００６３】
化合物（１）は非重合性の液晶組成物に添加してもよい。好ましい組成物は、液晶表示素子に用いることのできる液晶組成物である。本発明の組成物は、化合物（１）を成分Ａとして含む必要がある。この成分Ａのみの組成物、または成分Ａと本明細書中で特に成分名を示していないその他の成分との組成物でもよいが、この成分Ａに以下に示す成分Ｂ、および成分Ｃから選ばれた成分を加えることにより種々の特性を有する液晶組成物が提供できる。
【００６４】
成分Ａに加える成分として、化合物（２）、化合物（３）、および化合物（４）の群から選ばれた少なくとも１つの化合物からなる成分Ｂが好ましい。さらに、化合物（５）、化合物（６）、および化合物（７）の群から選ばれた少なくとも１つの化合物からなる成分Ｃを混合することにより、しきい値電圧、液晶相の温度範囲、光学異方性、誘電率異方性、粘度等を調整することができる。
【００６５】
化合物の物性に大きな差異がないので、化合物（１）は、２Ｈ（重水素）、１３Ｃなどの同位体を天然存在比の量より多く含んでもよい。液晶組成物に添加される成分化合物についても同様である。
【００６６】
上記成分Ｂのうち、化合物（２）の好適例として化合物（２−１）から化合物（２−１３）、化合物（３）の好適例として化合物（３−１）から化合物（３−１０９）、および化合物（４）の好適例として化合物（４−１）から化合物（４−５５）を挙げることができる。
【００６７】
2013077343.tif 000022
【００６８】
2013077343.tif 000023
【００６９】
2013077343.tif 000024
【００７０】
2013077343.tif 000025
【００７１】
2013077343.tif 000026
【００７２】
2013077343.tif 000027
【００７３】
2013077343.tif 000028
【００７４】
2013077343.tif 000029
【００７５】
2013077343.tif 000030
【００７６】
2013077343.tif 000031
これらの化合物において、Ｒ１１およびＹ１１の定義は、前記と同じである。
【００７７】
これらの化合物（２）から化合物（４）すなわち成分Ｂは、誘電率異方性が正であり、熱安定性や化学的安定性が非常に優れているので、ＴＦＴ用の液晶組成物を調製する場合に用いられる。液晶組成物における成分Ｂの含有量は、液晶組成物の全重量に対して約１重量％から約９９重量％の範囲が適するが、好ましくは約１０重量％から約９７重量％の範囲、より好ましくは約４０重量％から約９５重量％の範囲である。また化合物（５）から化合物（７）（成分Ｃ）をさらに含有させることにより粘度を調整することができる。
【００７８】
化合物（５）、化合物（６）、および化合物（７）（成分Ｃ）の好適例として、化合物（５−１）から化合物（５−１０）、化合物（６−１）から化合物（６−１４）、および化合物（７−１）から化合物（７−６）を挙げることができる。
【００７９】
2013077343.tif 000032
【００８０】
2013077343.tif 000033
【００８１】
2013077343.tif 000034
これらの化合物において、Ｒ１２およびＲ１３の定義は、前記と同じである。
【００８２】
化合物（５）から化合物（７）（成分Ｃ）は、誘電率異方性の絶対値が小さく、中性に近い化合物である。化合物（５）は主として、粘度の調整または光学異方性の調整の効果があり、また化合物（６）および化合物（７）は透明点を高くするなどによってネマチック相の温度範囲を広げる効果、または光学異方性の調整の効果がある。
【００８３】
成分Ｃの含有量を増加させると液晶組成物の粘度が小さくなるが、しきい値電圧が高くなる。そこで、液晶組成物のしきい値電圧の要求値を満たす限り、含有量は多いほうが望ましい。ＴＦＴ用の液晶組成物を調製する場合に、成分Ｃの含有量は、組成物全量に対して好ましくは約３０重量％以上、より好ましくは約５０重量％以上である。
【００８４】
本発明の組成物は、化合物（１）の少なくとも１つを約０．０５重量％から約２０重量％の割合で含有することが好ましい。また、化合物（１）の少なくとも１つを約０．１重量％から約１０重量％の割合で含有することが、より好ましい。
【００８５】
本発明の組成物の調製は、公知の方法、例えば必要な成分を高温度下で溶解させる方法などにより一般に調製される。また、用途に応じて当業者によく知られている添加物を添加して、例えばつぎに述べるような光学活性化合物を含む組成物、染料を添加したＧＨ型用の組成物を調製することができる。このような添加物は当該業者によく知られており、文献に記載されている。
【００８６】
本発明の組成物は、さらに１つ以上の光学活性化合物を含有してもよい。光学活性化合物として、公知のキラルド−プ剤を添加できる。このキラルド−プ剤は液晶のらせん構造を誘起して必要なねじれ角を調整し、逆ねじれを防ぐといった効果を有する。キラルド−プ剤の例として、下記の化合物（Ｏｐ−１）〜（Ｏｐ−１８）を挙げることができる。化合物（Ｏｐ−１８）において、環Ｅは１，４−シクロへキシレンまたは１，４−フェニレンであり、Ｒ２４は炭素数１から１０のアルキルである。
【００８７】
2013077343.tif 000035
【００８８】
本発明の組成物は、メロシアニン系、スチリル系、アゾ系、アゾメチン系、アゾキシ系、キノフタロン系、アントラキノン系、テトラジン系などの二色性色素を添加すれば、ＧＨ型用の液晶組成物として使用することもできる。
【００８９】
本発明の組成物は、ネマチック液晶をマイクロカプセル化して作製したＮＣＡＰや、液晶中に三次元網目状高分子を形成して作製したポリマー分散型液晶表示素子（ＰＤＬＣＤ）例えばポリマーネットワーク液晶表示素子（ＰＮＬＣＤ）用をはじめ、複屈折制御（ＥＣＢ）型やＤＳ型用の液晶組成物としても使用できる。
【００９０】
本発明の組成物に、重合開始剤、酸化防止剤、紫外線吸収剤、光安定剤、熱安定剤、消泡剤などの添加物を添加しても何ら差し支えない。
【００９１】
酸化防止剤は、大きな電圧保持率を維持するために有効である。酸化防止剤の好ましい例として、下記の化合物（ＡＯ−１）および（ＡＯ−２）；およびＩＲＧＡＮＯＸ  ４１５、ＩＲＧＡＮＯＸ  ５６５、ＩＲＧＡＮＯＸ  １０１０、ＩＲＧＡＮＯＸ  １０３５、ＩＲＧＡＮＯＸ  ３１１４、およびＩＲＧＡＮＯＸ  １０９８（商品名：ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などである。具体例として下記の化合物（ＡＯ−３）および（ＡＯ−４）；ＴＩＮＵＶＩＮ  ３２９、ＴＩＮＵＶＩＮ  Ｐ、ＴＩＮＵＶＩＮ  ３２６、ＴＩＮＵＶＩＮ  ２３４、ＴＩＮＵＶＩＮ  ２１３、ＴＩＮＵＶＩＮ  ４００、ＴＩＮＵＶＩＮ  ３２８、およびＴＩＮＵＶＩＮ  ９９−２（商品名：ＢＡＳＦ社）；および１，４−ジアザビシクロ［２．２．２］オクタン（ＤＡＢＣＯ）を挙げることができる。
【００９２】
立体障害のあるアミンのような光安定剤は、大きな電圧保持率を維持するために好ましい。光安定剤の好ましい例として、下記の化合物（ＡＯ−５）および（ＡＯ−６）；ＴＩＮＵＶＩＮ  １４４、ＴＩＮＵＶＩＮ  ７６５、およびＴＩＮＵＶＩＮ  ７７０ＤＦ（商品名：ＢＡＳＦ社）を挙げることができる。熱安定剤も大きな電圧保持率を維持するために有効であり、好ましい例としてＩＲＧＡＦＯＳ  １６８（商品名：ＢＡＳＦ社）を挙げることができる。消泡剤は、泡立ちを防ぐために有効である。消泡剤の好ましい例は、ジメチルシリコーンオイル、メチルフェニルシリコーンオイルなどである。
【００９３】
2013077343.tif 000036
【００９４】
化合物（ＡＯ−１）において、Ｒ２５は炭素数１〜２０のアルキル、炭素数１〜２０のアルコキシ、−ＣＯＯＲ２６、または−ＣＨ２ＣＨ２ＣＯＯＲ２６であり；Ｒ２６は炭素数１〜２０のアルキルである。化合物（ＡＯ−２）および（ＡＯ−５）において、Ｒ２７は炭素数１〜２０のアルキルである。化合物（ＡＯ−５）において、環Ｆおよび環Ｇは１，４−シクロへキシレンまたは１，４−フェニレンであり、ｖは０、１、または２であり、Ｒ２８は水素、メチルまたはＯ・である。
【００９５】
本発明の化合物はラジカル重合に適している。重合開始剤の添加または反応温度を最適化することにより、より敏速に重合させることができるが、重合開始剤は添加してもしなくてもよい。
【００９６】
光ラジカル重合開始剤の例は、具体的な商品名で、チバ・スペシャルティ・ケミカルズ（株）のダロキュアシリーズからＴＰＯ、１１７３および４２６５、イルガキュアシリーズから１８４、３６９、５００、６５１、７８４、８１９、９０７、１３００、１７００、１８００、１８５０、２９５９の商品であるが、公知のいずれの光ラジカル重合開始剤も使用できる。
【００９７】
光ラジカル重合開始剤のその他の例は、４−メトキシフェニル−２，４−ビス（トリクロロメチル）トリアジン、２−（４−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物、ベンゾフェノン／メチルトリエタノールアミン混合物であるが、公知のいずれの光ラジカル重合開始剤も使用できる。
【００９８】
本発明の重合体は、化合物（１）またはそれらを含有する組成物を重合することで製造できる。化合物（１）の１つのみを重合させると、単独重合体が得られる。複数の重合性化合物を含有する組成物を重合させると、共重合体が得られる。化合物（１）を、非重合性の液晶組成物に添加してなる組成物を重合させた場合、非重合性の液晶組成物中に化合物（１）の単独重合体が含まれることとなるが、この組成物も重合体と言う。
【００９９】
重合はエネルギー（電磁波）を照射することで実施できる。かかる電磁波は、紫外線、赤外線、可視光線、Ｘ線、γ線などである。また、イオンやエレクトロンといった高エネルギー粒子を照射してもよい。
【０１００】
化合物（１）またはこの組成物の配向は電磁波の照射で固定できる。電磁波の波長の範囲は１５０ｎｍから５００ｎｍが好ましい。さらに好ましい範囲は２５０ｎｍから４５０ｎｍであり、特に好ましい範囲は３００ｎｍから４００ｎｍである。照射時の温度は、化合物（１）またはこの組成物が液晶状態である温度であるが、熱重合を防ぐために、１００℃以下が好ましい。
【０１０１】
化合物（１）は、液晶表示素子の基板間の液晶組成物中に於いて重合させることにより重合または架橋される。電圧または磁場を印加した状態で重合させてもよい。好ましい重合方法は例えば熱、または光重合であり、好ましくは光重合である。必要であればここに重合開始剤を加えることもできる。重合条件および重合開始剤の適当な種類は当業者に公知であり、文献に記載されている。
【０１０２】
化合物（１）は、特に重合開始剤を用いることなく、速やかに反応する点で優れている。これによって未反応の光ラジカル重合開始剤またはその分解生成物に起因する表示不良を低減することおよび製品寿命の長期化を達成できる。本発明の重合性化合物は単独で用いても、その他の重合性化合物と混合して用いてもよい。併せて用いることのできる重合性化合物としては市販または公知のモノマー、例えば特開２００４−１２３８２９に記載の液晶表示素子に好適である既存の単官能または多官能の液晶性モノマーが挙げられる。
【０１０３】
本発明の液晶表示素子は、例えば透明電極と液晶分子を配向させる配向制御膜とを備えた二枚の基板を有する。これらの基板の間に重合性化合物を含む液晶組成物を配置する。これらの基板の中の重合性化合物を重合することによって、素子は製造される。重合は電圧を印加しながら行われることもある。
【０１０４】
化合物（１）および組成物に含まれる成分化合物の合成法を説明する。このような化合物は、有機合成化学の手法を組み合わせることにより合成できる。出発物質に目的の末端基、環および結合基を導入する方法は、フーベン−ヴァイル（Houben-Wyle, Methoden der Organische Chemie, Georg-Thieme Verlag, Stuttgart）、オーガニック  シンセシス（Organic Syntheses, John Wily & Sons, Inc.）、オーガニック  リアクションズ（Organic Reactions, John Wily & Sons Inc.）、コンプリヘンシブ  オーガニック  シンセシス（Comprehensive Organic Synthesis, Pergamon Press）、新実験化学講座（丸善）などの成書に記載されている。
【０１０５】
結合基Ｚ１から結合基Ｚ３の生成について、項（Ｉ）から項（ＩＸ）で説明する。このスキームにおいて、ＭＳＧ１（またはＭＳＧ２）は少なくとも１つの環を有する一価の有機基である。複数のＭＳＧ１（またはＭＳＧ２）が表わす一価の有機基は、同一であってもよいし、または異なってもよい。化合物（１Ａ）から化合物（１Ｌ）は、化合物（１）に相当する。
【０１０６】
（Ｉ）  単結合の生成
2013077343.tif 000037
【０１０７】
アリールホウ酸（Ｑ１）と公知の方法で合成される化合物（Ｑ２）とを、炭酸塩水溶液中、テトラキス（トリフェニルホスフィン）パラジウムのような触媒の存在下で反応させて化合物（１Ａ）を合成する。この化合物（１Ａ）は、公知の方法で合成される化合物（Ｑ３）にｎ−ブチルリチウムを、次いで塩化亜鉛を反応させ、ジクロロビス（トリフェニルホスフィン）パラジウムのような触媒の存在下で化合物（Ｑ２）を反応させることによっても合成される。
【０１０８】
（ＩＩ）  −ＣＨ＝ＣＨ−の生成
2013077343.tif 000038
【０１０９】
公知の方法で合成されるホスホニウム塩（Ｑ５）にカリウムｔ−ブトキシドのような塩基を作用して発生させたリンイリドを、アルデヒド（Ｑ４）に反応させて化合物（１Ｂ）を合成する。
【０１１０】
（ＩＩＩ）  −（ＣＨ2）2−の生成
2013077343.tif 000039
【０１１１】
化合物（１Ｂ）をパラジウム炭素のような触媒の存在下で水素化することにより、化合物（１Ｃ）を合成する。
【０１１２】
（ＩＶ）  −（ＣＨ2）4−の生成
2013077343.tif 000040
【０１１３】
ホスホニウム塩（Ｑ５）の代わりにホスホニウム塩（Ｑ７）を用い、項（ＩＩ）の方法に従って−（ＣＨ2）2−ＣＨ＝ＣＨ−を有する化合物を得る。これを接触水素化して化合物（１Ｅ）を合成する。
【０１１４】
（Ｖ）  −ＣＨ２Ｏ−または−ＯＣＨ２−の生成
2013077343.tif 000041
【０１１５】
化合物（Ｑ４）を水素化ホウ素ナトリウムなどの還元剤で還元して化合物（Ｑ８）を得る。これを臭化水素酸などで臭素化して化合物（Ｑ９）を得る。炭酸カリウムなどの存在下で、化合物（Ｑ９）を化合物（Ｑ１０）と反応させて化合物（１Ｆ）を合成する。この方法によって−ＣＨ2Ｏ−を有する化合物も合成できる。
【０１１６】
（ＶＩ）  −ＣＯＯ−と−ＯＣＯ−の生成
2013077343.tif 000042
【０１１７】
化合物（Ｑ３）にｎ−ブチルリチウムを、続いて二酸化炭素を反応させてカルボン酸（Ｑ１１）を得る。化合物（Ｑ１１）とフェノール（Ｑ１６）とを、ＤＣＣ（１，３−ジシクロヘキシルカルボジイミド）とＤＭＡＰ（４−ジメチルアミノピリジン）との存在下で、脱水させて−ＣＯＯ−を有する化合物（１Ｇ）を合成する。この方法によって−ＯＣＯ−を有する化合物も合成できる。
【０１１８】
（ＶＩＩ）  −Ｃ≡Ｃ−の生成
2013077343.tif 000043
【０１１９】
ジクロロパラジウムとハロゲン化銅との触媒存在下、化合物（Ｑ１３）を化合物（Ｑ２）と反応させて、化合物（１Ｊ）を合成する。
【０１２０】
（ＶＩＩＩ）  −Ｃ≡Ｃ−ＣＯＯ−の生成
2013077343.tif 000044
【０１２１】
化合物（Ｑ１３）をｎ−ブチルリチウムでリチオ化した後、二酸化炭素を作用しカルボン酸（Ｑ１４）を得る。カルボン酸（Ｑ１４）とフェノール（Ｑ１６）とをＤＣＣとＤＭＡＰの存在下で脱水させて−Ｃ≡Ｃ−ＣＯＯ−を有する化合物（１Ｋ）を合成する。この方法によって−ＯＣＯ−Ｃ≡Ｃ−を有する化合物も合成できる。
【０１２２】
（ＩＸ）  −Ｃ≡Ｃ−ＣＨ＝ＣＨ−と−ＣＨ＝ＣＨ−Ｃ≡Ｃ−の生成
2013077343.tif 000045
【０１２３】
化合物（Ｑ１３）とビニルブロミド（Ｑ１５）とのクロスカップリング反応により、−Ｃ≡Ｃ−ＣＨ＝ＣＨ−を有する化合物（１Ｌ）を合成できる。シス体の化合物（Ｑ１５）を使用すれば、シス体の（１Ｌ）が生成する。
【０１２４】
重合性の基（Ｐ−１）または基（Ｐ−２）は、水酸基を持つ有機基にアクリル酸またはメタクリル酸の酸塩化物（または酸無水物）を作用させることにより導入できる。重合性の基（Ｐ−３）はハロゲンを有する有機基とビニルブロミドとのＧｒｉｇｎａｒｄ反応により導入できる。組成物は、このようにして得た化合物から公知の方法によって調製される。例えば、成分化合物を混合し、そして加熱によって互いに溶解させる。
【０１２５】
以上の方法により、化合物（ａ−１）から化合物（ａ−２９２）を合成する。
【０１２６】
2013077343.tif 000046
【０１２７】
2013077343.tif 000047
【０１２８】
2013077343.tif 000048
【０１２９】
2013077343.tif 000049
【０１３０】
2013077343.tif 000050
【０１３１】
2013077343.tif 000051
【０１３２】
2013077343.tif 000052
【０１３３】
2013077343.tif 000053
【０１３４】
2013077343.tif 000054
【０１３５】
2013077343.tif 000055
【０１３６】
2013077343.tif 000056
【０１３７】
2013077343.tif 000057
【０１３８】
2013077343.tif 000058
【０１３９】
2013077343.tif 000059
【０１４０】
2013077343.tif 000060
【０１４１】
2013077343.tif 000061
【０１４２】
2013077343.tif 000062
【０１４３】
2013077343.tif 000063
【０１４４】
2013077343.tif 000064
【０１４５】
2013077343.tif 000065
【０１４６】
2013077343.tif 000066
【０１４７】
2013077343.tif 000067
【０１４８】
2013077343.tif 000068
【０１４９】
2013077343.tif 000069
【０１５０】
2013077343.tif 000070
【０１５１】
2013077343.tif 000071
【０１５２】
2013077343.tif 000072
【０１５３】
2013077343.tif 000073
【０１５４】
2013077343.tif 000074
【０１５５】
2013077343.tif 000075
【０１５６】
2013077343.tif 000076
【実施例】
【０１５７】
以下、実施例により本発明をさらに詳しく説明するが、本発明はこれら実施例によっては制限されない。なお特に断りのない限り、「％」は「重量％」を意味する。【０１５８】
１．化合物の実施例
合成した化合物は、プロトン核磁気共鳴分光法（１Ｈ−ＮＭＲ）などにより同定した。化合物の融点は、示差走査熱量測定（ＤＳＣ）により決定した。まず、各分析方法について説明をする。【０１５９】
１Ｈ−ＮＭＲ分析：測定装置は、ＤＲＸ−５００（ブルカーバイオスピン製）を用いた。測定は、実施例などで製造したサンプルを、ＣＤＣｌ３などのサンプルが可溶な重水素化溶媒に溶解し、室温で、５００ＭＨｚ、積算回数２４回などの条件で行った。核磁気共鳴スペクトルの説明において、ｓはシングレット、ｄはダブレット、ｔはトリプレット、ｑはカルテット、ｍはマルチプレットであることを意味する。また、化学シフトδ値のゼロ点の基準物質としてはテトラメチルシラン（ＴＭＳ）を用いた。【０１６０】
ＨＰＬＣ分析：測定装置は、島津製作所製のＰｒｏｍｉｎｅｎｃｅ（ＬＣ−２０ＡＤ；ＳＰＤ−２０Ａ）を用いた。カラムはワイエムシー製のＹＭＣ−Ｐａｃｋ  ＯＤＳ−Ａ（長さ１５０ｍｍ、内径４．６ｍｍ、粒子径５μｍ）を用いた。溶出液はアセトニトリルと純水を適宜混合して用いた。検出器としてはＵＶ検出器、ＲＩ検出器、ＣＯＲＯＮＡ検出器などを適宜用いた。ＵＶ検出器を用いた場合、検出波長は２５４ｎｍとした。【０１６１】
試料はアセトニトリルに溶解して、０．１重量％の溶液となるように調製し、この溶液１μＬを試料室に導入した。記録計としては島津製作所製のＣ−Ｒ７Ａｐｌｕｓを用いた。得られたクロマトグラムには、成分化合物に対応するピークの保持時間およびピークの面積値が示されている。【０１６２】
ＨＰＬＣより得られたクロマトグラムにおけるピークの面積比は成分化合物の割合に相当する。一般には、分析サンプルの成分化合物の重量％は、分析サンプルの各ピークの面積％と完全に同一ではないが、本発明において上述したカラムを用いる場合には、実質的に補正係数は１であるので、分析サンプル中の成分化合物の重量％は、分析サンプル中の各ピークの面積％とほぼ対応している。成分の液晶性化合物における補正係数に大きな差異がないからである。【０１６３】
ＤＳＣ測定：パーキンエルマー社製走査熱量計ＤＳＣ−７システム、またはＤｉａｍｏｎｄ  ＤＳＣシステムを用いて、３℃／分速度で昇降温し、試料の相変化に伴う吸熱ピーク、または発熱ピークの開始点を外挿により求め、融点を決定した。【０１６４】
［測定試料］
相構造および転移温度を測定するときには、液晶性化合物そのものを試料として用いた。ネマチック相の上限温度、粘度、光学的異方性、誘電率異方性などの物性を測定するときには、化合物を母液晶に混合して調製した組成物を試料として用いた。【０１６５】
化合物を母液晶と混合した試料を用いる場合には、次の方法で測定を行った。化合物１５重量％と母液晶８５重量％とを混合して試料を調製した。この試料の測定値から、次の式で表わされる外挿法にしたがって、外挿値を計算し、この値を記載した。〈外挿値〉＝（１００×〈試料の測定値〉−〈母液晶の重量％〉×〈母液晶の測定値〉）／〈化合物の重量％〉【０１６６】
［測定方法］
物性の測定は下記の方法で行った。これらの多くは、日本電子機械工業会規格（Standard of Electronic Industries Association of Japan）、ＥＩＡＪ・ＥＤ−２５２１Ａに記載された方法、またはこれを修飾した方法であった。測定に用いたＴＮ素子には、ＴＦＴを取り付けなかった。【０１６７】
（１）相構造
偏光顕微鏡を備えた融点測定装置のホットプレート（メトラー社ＦＰ−５２型ホットステージ）に試料（化合物）を置き、３℃／分の速度で加熱しながら相状態とその変化を偏光顕微鏡で観察し、相の種類を特定した。【０１６８】
（２）転移温度（℃）
パーキンエルマー社製走査熱量計ＤＳＣ−７システム、またはＤｉａｍｏｎｄ  ＤＳＣシステムを用いて、３℃／分速度で昇降温し、試料（化合物）の相変化に伴う吸熱ピーク、または発熱ピークの開始点を外挿により求め、転移温度を決定した。化合物が固体からスメクチック相、ネマチック相などの液晶相に転移する温度を「液晶相の下限温度」と略すことがある。化合物が液晶相から液体に転移する温度を「透明点」と略すことがある。【０１６９】
結晶はＣと表した。結晶の種類の区別がつく場合は、それぞれＣ１またはＣ２と表した。スメクチック相はＳ、ネマチック相はＮと表した。スメクチック相の中で、スメクチックＡ相、スメクチックＢ相、スメクチックＣ相、またはスメクチックＦ相の区別がつく場合は、それぞれＳＡ、ＳＢ、ＳＣ、またはＳＦと表した。液体（アイソトロピック）はＩと表した。転移温度は、例えば、「Ｃ  ５０．０  Ｎ  １００．０  Ｉ」のように表記した。これは、結晶からネマチック相への転移温度（ＣＮ）が５０．０℃であり、ネマチック相から液体への転移温度（透明点）が１００．０℃であることを示す。【０１７０】
（３）低温相溶性
化合物の割合が、２０重量％、１５重量％、１０重量％、５重量％、３重量％、および１重量％となるように母液晶と化合物とを混合した試料を調製し、試料をガラス瓶に入れた。このガラス瓶を、−１０℃または−２０℃のフリーザー中に一定期間保管したあと、結晶またはスメクチック相が析出しているかどうか観察をした。【０１７１】
（４）ネマチック相の上限温度（ＴＮＩまたはＮＩ；℃）
偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。【０１７２】
（５）ネマチック相の下限温度（ＴＣ；℃）
ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。【０１７３】
（６）粘度（バルク粘度；η；２０℃で測定；ｍＰａ・ｓ）
Ｅ型回転粘度計を用いて測定した。【０１７４】
（７）粘度（回転粘度；γ１；２５℃で測定；ｍＰａ・ｓ）
測定はM. Imai et al., Molecular Crystals and Liquid Crystals, Vol. 259, 37 (1995) に記載された方法に従った。ツイスト角が０°であり、そして２枚のガラス基板の間隔（セルギャップ）が５μｍであるＴＮ素子に試料を入れた。この素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文、４０頁の計算式（８）とから回転粘度の値を得た。この計算で必要な誘電率異方性の値は、この回転粘度を測定した素子を用い、下に記載した方法で求めた。【０１７５】
（８）光学的異方性（屈折率異方性；２５℃で測定；Δｎ）
測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学的異方性（Δｎ）の値は、Δｎ＝ｎ‖−ｎ⊥、の式から計算した。【０１７６】
（９）誘電率異方性（Δε；２５℃で測定）
２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。【０１７７】
（１０）弾性定数（Ｋ；２５℃で測定；ｐＮ）
測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。このセルに０ボルトから２０ボルト電荷を印加し、静電容量および印加電圧を測定した。測定した静電容量（Ｃ）と印加電圧（Ｖ）の値を「液晶デバイスハンドブックク」（日刊工業新聞社）、７５頁にある式（２．９８）、式（２．１０１）を用いてフィッティングし、式（２．９９）からＫ１１およびＫ３３の値を得た。次に１７１頁にある式（３．１８）に、先ほど求めたＫ１１およびＫ３３の値を用いてＫ２２を算出した。弾性定数は、このようにして求めたＫ１１、Ｋ２２、およびＫ３３の平均値である。【０１７８】
（１１）しきい値電圧（Ｖｔｈ；２５℃で測定；Ｖ）
測定には大塚電子株式会社製のＬＣＤ５１００型輝度計を用いた。光源はハロゲンランプである。２枚のガラス基板の間隔（セルギャップ）が約０．４５/Δｎ(μｍ)であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧である。【０１７９】
［実施例１］
化合物（ａ−４）の合成
2013077343.tif 000077
【０１８０】
第１工程：化合物（Ｓ−３）の合成
窒素雰囲気下、化合物（Ｓ−１）（５０．０ｇ，０．２６９ｍｏｌ）、トリエチルアミン（２０．４ｇ，０．２０２ｍｏｌ）、２，６−ジ−ｔｅｒｔ−ブチル−ｐ−クレゾール（ＢＨＴ）（５．０００ｍｇ、０．０２２０ｍｍｏｌ）、ジクロロメタン（５００ｍＬ）の混合物に氷冷下で化合物（Ｓ−２）（１７．５ｇ，０．１６７ｍｏｌ）のジクロロメタン（４０ｍＬ）溶液を滴下し、その後徐々に室温まで昇温した。室温で１６時間撹拌した後、反応溶液を水に注ぎ、有機層を１Ｍ塩酸、次いで飽和食塩水で洗浄した。有機層を無水硫酸マグネシウムで乾燥した後、有機溶媒を減圧下留去した。残渣をシリカゲルカラムクロマトグラフィー（展開溶媒  ヘプタン：酢酸エチル＝５：５（容積比））で精製し、化合物（Ｓ−３）を無色結晶（１８．６ｇ）として得た。【０１８１】
第２工程：化合物（ａ−４）の合成
窒素雰囲気下、化合物（Ｓ−３）（１６．０ｇ，０．０６２９ｍｏｌ）、トリエチルアミン（３．８２ｇ，０．０３７７ｍｏｌ）、ＢＨＴ（５．０００ｍｇ、０．０２２０ｍｍｏｌ）、ジクロロメタン（２００ｍＬ）の混合物に氷冷下で化合物（Ｓ−４）（４．１７ｇ，０．０３４６ｍｏｌ）のジクロロメタン（１０ｍＬ）溶液を滴下し、その後徐々に室温まで昇温した。室温で１６時間撹拌した後、反応溶液を水に注ぎ、有機層を１Ｍ塩酸、飽和食塩水、１Ｍ水酸化ナトリウム水溶液で順次洗浄した。有機層を無水硫酸マグネシウムで乾燥した後、有機溶媒を減圧下留去した。残渣をシリカゲルカラムクロマトグラフィー（展開溶媒  トルエン：酢酸エチル＝９：１（容積比））で精製し、エタノールとジクロロメタンの混合溶媒より再結晶を行い、化合物（ａ−４）を無色結晶（１７．１ｇ）として得た。
融点：６７．０℃．
１Ｈ−ＮＭＲ（ＤＭＳＯ−ｄ；δ  ｐｐｍ）：７．５７（ｄｄ，４Ｈ），７．２６（ｄｄ，２Ｈ），７．２０（ｄｄ，２Ｈ），６．３８（ｓ，１Ｈ），６．０６−５．９８（ｍ，１Ｈ），５．７８（ｔ，１Ｈ），５．４７−５．４３（ｍ，１Ｈ），５．３５（ｄｄ，１Ｈ），４．７７−４．７６（ｍ，２Ｈ），２．０８（ｓ，３Ｈ）．【０１８２】
［実施例２］
化合物（ａ−１４）の合成
2013077343.tif 000078
【０１８３】
第１工程：化合物（Ｓ−７）の合成
窒素雰囲気下、化合物（Ｓ−５）（２０．０ｇ，０．０８０３ｍｏｌ）、テトラキス（トリフェニルホスフィン）パラジウム（３．７１ｇ，３．２１ｍｍｏｌ）、ヨウ化銅（１．８４ｇ，９．６４ｍｍｏｌ）、Ｎ，Ｎ−ジイソプロピルエチルアミン（２０ｍＬ）、Ｎ，Ｎ−ジメチルホルムアミド（ＤＭＦ）（１００ｍＬ）の混合物に、氷冷下、化合物（Ｓ−６）（５．４０ｇ，０．０９６４ｍｏｌ）を滴下し１時間撹拌した。次に反応液を５０℃に加熱し、４時間撹拌した。反応液を水に注ぎ、２Ｍ塩酸を加えて酸性にした。水層をジエチルエーテルで抽出し、無水硫酸マグネシウムで乾燥した後、有機溶媒を減圧下留去し、化合物（Ｓ−７）（１５．８ｇ）を得た。【０１８４】
第２工程：化合物（Ｓ−８）の合成
窒素雰囲気下、水素化ビス（２−メトキシエトキシ）アルミニウムナトリウム（３．６ｍｏｌ／Ｌトルエン溶液）（２４．０ｍＬ，０．０８６４ｍｏｌ）のジエチルエーテル（５０ｍＬ）溶液に、氷冷下、化合物（Ｓ−７）（１２．０ｇ，０．０５３５ｍｏｌ）のジエチルエーテル（６０ｍＬ）溶液を滴下した。滴下終了後、反応溶液を室温に戻し、１時間撹拌した。反応溶液に１Ｍ硫酸（７０ｍＬ）を滴下した後、有機層を水、次いで飽和食塩水で洗浄し、無水硫酸マグネシウムで乾燥した。有機溶媒を減圧下留去し、化合物（Ｓ−８）（９．５３ｇ）を得た。【０１８５】
第３工程：化合物（ａ−１４）の合成
窒素雰囲気下、化合物（Ｓ−８）（６．００ｇ，０．０２６５ｍｏｌ）、トリエチルアミン（５．９０ｇ，０．０５８３ｍｏｌ）、ＢＨＴ（５．０００ｍｇ、０．０２２０ｍｍｏｌ）、ジクロロメタン（１００ｍＬ）の混合物に氷冷下で化合物（Ｓ−２）（６．０９ｇ，０．０５８３ｍｏｌ）のジクロロメタン（５ｍＬ）溶液を滴下し、その後徐々に室温まで昇温した。室温で１６時間撹拌した後、反応溶液を水に注ぎ、有機層を１Ｍ塩酸、飽和食塩水、１Ｍ水酸化ナトリウム水溶液で順次洗浄した。有機層を無水硫酸マグネシウムで乾燥した後、有機溶媒を減圧下留去した。残渣をシリカゲルカラムクロマトグラフィー（展開溶媒  トルエン：酢酸エチル＝９：１（容積比））で精製し、エタノールとジクロロメタンの混合溶媒より再結晶を行い、化合物（ａ−１４）を無色結晶（６．７７ｇ）として得た。
融点：７２．０℃．
１Ｈ−ＮＭＲ（ＤＭＳＯ−ｄ；δ  ｐｐｍ）：７．６１（ｄ，２Ｈ），７．５５（ｄ，２Ｈ），７．４７（ｄ，２Ｈ），７．２０（ｄ，２Ｈ），６．７１（ｄ，２Ｈ），６．４０−６．３５（ｍ，１Ｈ），６．３８（ｓ，１Ｈ），６．１７（ｓ，１Ｈ），５．７８（ｔ，１Ｈ），５．６１（ｔ，１Ｈ），４．８４（ｄｄ，２Ｈ），２．０９（ｓ，３Ｈ），１．９９（ｓ，３Ｈ）．【０１８６】
［実施例３］
化合物（ａ−１７）の合成
2013077343.tif 000079
【０１８７】
第１工程：化合物（Ｓ−１０）の合成
窒素雰囲気下、化合物（Ｓ−１）（１００ｇ，０．５３７ｍｏｌ）とＤＭＦ（５００ｍＬ）の混合物を４０℃に加温した。ここに６０％水素化ナトリウム（２２．６ｇ，０．５６５ｍｏｌ）を加え、７０℃で１時間撹拌した。次に、化合物（Ｓ−９）（５２．９ｇ，０．２６９ｍｏｌ）を３０分間で反応溶液に滴下し、さらに９５℃で２時間撹拌した。反応溶液を６０℃に冷却し、０．６Ｍ水酸化ナトリウム水溶液（１Ｌ）に注ぎ、メチルｔｅｒｔ−ブチルエーテル（ＭＴＢＥ）：ヘキサン＝１：１（容積比）の混合溶媒で抽出した後、有機層を０．６Ｍ水酸化ナトリウム水溶液で洗浄した。有機溶媒を減圧下留去し、化合物（Ｓ−１０）を黄色液体（４７．１ｇ）として得た。【０１８８】
第２工程：化合物（Ｓ−１２）の合成
窒素雰囲気下、化合物（Ｓ−１０）（４７．１ｇ，０．１５６ｍｏｌ）、化合物（Ｓ−１１）（１３．４ｇ，０．１５６ｍｏｌ）、４−ジメチルアミノピリジン（ＤＭＡＰ）（１．９１ｇ，０．０１５６ｍｏｌ）とジクロロメタン（８００ｍＬ）の混合物中、Ｎ，Ｎ’−ジシクロヘキシルカルボジイミド（ＤＣＣ）（３３．７ｇ，０．１６３ｍｏｌ）のジクロロメタン（１００ｍＬ）溶液を２５℃で滴下し、１５時間撹拌した。反応溶液中の析出物をろ過後、有機層を水洗し、無水硫酸マグネシウムで乾燥した。有機溶媒を減圧下留去後、残渣をシリカゲルカラムクロマトグラフィー（展開溶媒  ジクロロメタン：ヘキサン＝１：１（容積比））で精製し、化合物（Ｓ−１２）を無色結晶（４６．２ｇ）として得た。【０１８９】
第３工程：化合物（Ｓ−１３）の合成
窒素雰囲気下、化合物（Ｓ−１２）（４６．２ｇ，０．１２５ｍｏｌ）をアセトン（３００ｍＬ）とＴＨＦ（６００ｍＬ）の混合溶媒に溶解し、５℃で２Ｍ塩酸を滴下し、室温で１５時間撹拌した。反応溶液を減圧下２００ｍＬ程度溶媒を留去し、濃縮した反応溶液中の析出物をろ取した。得られた固形物を５０℃で２時間乾燥し、化合物（Ｓ−１３）を無色結晶（３１．９ｇ）として得た。【０１９０】
第４工程：化合物（ａ−１７）の合成
窒素雰囲気下、化合物（Ｓ−１３）（３１．９ｇ，０．１０１ｍｏｌ）とトルエン（９００ｍＬ）の混合物に、炭酸カリウム（８３．８ｇ，０．６０６ｍｏｌ）次いで化合物（Ｓ−１４）（１５５ｇ，１．０１ｍｏｌ）を加え、４０時間加熱還流した。反応溶液を室温まで放冷し、析出物をろ別した。ろ液の溶媒を減圧下留去し、残渣をシリカゲルクロマトグラフィー（展開溶媒  １，２−ジクロロエタン：ヘキサン＝３：７（容積比））で精製した。得られた結晶をヘキサン（１００ｍＬ）中で１時間加熱還流し、冷却後析出物をろ取し、化合物（ａ−１７）を無色結晶（８．３１ｇ）として得た。
融点：１１１．０℃．
１Ｈ−ＮＭＲ（ＤＭＳＯ−ｄ；δ  ｐｐｍ）：７．７４−７．６７（ｍ，４Ｈ），７．２８−７．２０（ｍ，４Ｈ），６．８９（ｄ，１Ｈ），６．６２（ｄ，１Ｈ），６．３０（ｓ，１Ｈ），６．１７（ｓ，１Ｈ），５．９１（ｓ，１Ｈ），５．８４（ｓ，１Ｈ），２．０２（ｓ，３Ｈ），１．９４（ｓ，３Ｈ）．【０１９１】
実施例１〜３に示した合成方法により、下記の化合物を対応する出発原料から合成した。【０１９２】
［実施例４］
化合物（ａ−３３）
2013077343.tif 000080
【０１９３】
融点：８９．４℃．
１Ｈ−ＮＭＲ（ＣＤＣｌ３；δ  ｐｐｍ）：７．５５（ｄｄ，４Ｈ），７．２０（ｄ，２Ｈ），７．１３（ｄ，２Ｈ），６．９８（ｄ，１Ｈ），６．６５−６．５６（ｍ，２Ｈ），６．３８−６．２０（ｍ，３Ｈ），６．０４（ｄｄ，１Ｈ），５．９７（ｄｄ，１Ｈ）．【０１９４】
［実施例５］
化合物（ａ−１６）
2013077343.tif 000081
【０１９５】
融点：８０．０℃．
１Ｈ−ＮＭＲ（ＣＤＣｌ３；δ  ｐｐｍ）：７．５５（ｄｄ，４Ｈ），７．１９（ｄ，２Ｈ），７．１３（ｄ，２Ｈ），６．９６（ｄ，１Ｈ），６．６３（ｄｄ，１Ｈ），６．３７−６．２９（ｍ，２Ｈ），６．１８（ｄ，１Ｈ），６．０４（ｄ，１Ｈ），５．７１（ｔ，１Ｈ），２．０１（ｓ，３Ｈ）．【０１９６】
［実施例６］
化合物（ａ−６８）
2013077343.tif 000082
【０１９７】
融点：１０５．９℃．
１Ｈ−ＮＭＲ（ＣＤＣｌ３；δ  ｐｐｍ）：７．５５（ｔ，４Ｈ），７．１８（ｄ，２Ｈ），７．１３（ｄ，２Ｈ），６．９８（ｄ，１Ｈ），６．５８（ｄｄ，１Ｈ），６．３７（ｓ，１Ｈ），６．２６（ｄｄ，１Ｈ），６．２０（ｄ，１Ｈ），５．９７（ｄｄ，１Ｈ），５．７８（ｔ，１Ｈ），２．０８（ｓ，３Ｈ）．【０１９８】
［実施例７］
化合物（ａ−３１）
2013077343.tif 000083
【０１９９】
融点：５８．０℃．
１Ｈ−ＮＭＲ（ＣＤＣｌ３；δ  ｐｐｍ）：７．５２（ｄ，２Ｈ），７．３７−７．３２（ｍ，２Ｈ），７．２２（ｔ，１Ｈ），７．１３（ｄ，２Ｈ），６．９６（ｄ，１Ｈ），６．４１（ｓ，１Ｈ），６．２９（ｓ，１Ｈ），６．１８（ｄ，１Ｈ），５．８２（ｓ，１Ｈ），５．７１（ｓ，１Ｈ），２．０９（ｓ，３Ｈ），２．０１（ｓ，３Ｈ）．【０２００】
［実施例８］
化合物（ａ−２５）
2013077343.tif 000084
【０２０１】
融点：６４．７℃．
１Ｈ−ＮＭＲ（ＣＤＣｌ３；δ  ｐｐｍ）：７．８２（ｄ，１Ｈ），７．７４（ｄｄ，１Ｈ），７．５４（ｄ，２Ｈ），７．３６（ｄ，１Ｈ），７．１６（ｄ，２Ｈ），６．９６（ｄ，１Ｈ），６．４２（ｓ，１Ｈ），６．２９（ｓ，１Ｈ），６．１９（ｄ，１Ｈ），５．８３（ｓ，１Ｈ），５．７１（ｓ，１Ｈ），２．０９（ｓ，３Ｈ），２．００（ｓ，３Ｈ）．【０２０２】
［実施例９］
化合物（ａ−２６１）
2013077343.tif 000085
【０２０３】
融点：１５６．７℃．
１Ｈ−ＮＭＲ（ＣＤＣｌ３；δ  ｐｐｍ）：７．６６−７．５９（ｍ，６Ｈ），７．４２（ｄｄ，１Ｈ），７．３７（ｄｄ，１Ｈ），７．２３−７．１８（ｍ，４Ｈ），６．９９（ｄ，１Ｈ），６．３８（ｓ，１Ｈ），６．２９（ｓ，１Ｈ），６．１７（ｄ，１Ｈ），５．７９（ｔ，１Ｈ），５．７２（ｔ，１Ｈ），２．０９（ｓ，３Ｈ），２．０１（ｓ，３Ｈ）．【０２０４】
［実施例１０］
化合物（ａ−２６２）
2013077343.tif 000086
【０２０５】
融点：９１．３℃．
１Ｈ−ＮＭＲ（ＣＤＣｌ３；δ  ｐｐｍ）：７．６４（ｄ，２Ｈ），７．５７（ｄｄ，２Ｈ），７．４８（ｔ，１Ｈ），７．４２（ｄｄ，１Ｈ），７．３７（ｄｄ，１Ｈ），７．２２（ｄｄ，２Ｈ），７．１５（ｄｄ，２Ｈ），６．９７（ｄ，１Ｈ），６．３８（ｓ，１Ｈ），６．２９（ｓ，１Ｈ），６．２１（ｄ，１Ｈ），５．７８（ｔ，１Ｈ），５．７１（ｔ，１Ｈ），２．０８（ｓ，３Ｈ），２．０１（ｓ，３Ｈ）．【０２０６】
［実施例１１］
化合物（ａ−１９９）
2013077343.tif 000087
【０２０７】
融点：１０７．１℃．
１Ｈ−ＮＭＲ（ＣＤＣｌ３；δ  ｐｐｍ）：７．６５（ｄ，２Ｈ），７．５８（ｄｄ，２Ｈ），７．４８（ｔ，１Ｈ），７．４０（ｄｄ，１Ｈ），７．３７（ｄｄ，１Ｈ），７．２２（ｄｄ，２Ｈ），７．１５（ｄｄ，２Ｈ），６．９８（ｄ，１Ｈ），６．６５−６．５７（ｍ，２Ｈ），６．３８−６．２１（ｍ，３Ｈ），６．０２（ｄｄ，１Ｈ），５．９８（ｄｄ，１Ｈ）．【０２０８】
［実施例１２］
化合物（ａ−２４１）
2013077343.tif 000088
【０２０９】
融点：１１３．５℃．
１Ｈ−ＮＭＲ（ＣＤＣｌ３；δ  ｐｐｍ）：７．６３（ｄ，２Ｈ），７．５７（ｄｄ，２Ｈ），７．４９（ｔ，１Ｈ），７．４２（ｄｄ，１Ｈ），７．３７（ｄｄ，１Ｈ），７．２２（ｄｄ，２Ｈ），７．１６（ｄｄ，２Ｈ），６．９９（ｄ，１Ｈ），６．５８（ｄｄ，１Ｈ），６．３８（ｓ，１Ｈ），６．２６（ｄｄ，１Ｈ），６．２２（ｄ，１Ｈ），５．９８（ｄｄ，１Ｈ），５．７９（ｔ，１Ｈ），２．０９（ｓ，３Ｈ）．【０２１０】
２．組成物の実施例
実施例により本発明の液晶組成物を詳細に説明する。本発明は下記の実施例によって限定されない。実施例における化合物は、下記の表１の定義に基づいて記号により表した。表１において、１，４−シクロヘキシレンに関する立体配置はトランスである。液晶性化合物の割合（百分率）は、液晶組成物の全重量に基づいた重量百分率（重量％）である。最後に、組成物の物性値をまとめた。物性は、先に記載した方法にしたがって測定し、測定値を外挿することなくそのまま記載した。【０２１１】
2013077343.tif 000089
【０２１２】
［実施例１３］（使用例１）
２−ＨＨ−３                                            １５％
３−ＨＨ−４                                              ５％
３−ＨＢ−Ｏ２                                            ５％
３−ＨＨＢ−１                                            ８％
３−ＨＨＢ−３                                            ２％
３−ＨＢＢ−Ｆ                                          ２０％
２−ＨＨＢ（Ｆ，Ｆ）−Ｆ                                １４％
３−ＨＨＢ（Ｆ，Ｆ）−Ｆ                                  ４％
３−ＨＢＢ（Ｆ，Ｆ）−Ｆ                                  ２％
５−ＨＢＢ（Ｆ，Ｆ）−Ｆ                                  ６％
２−ＨＨＢＢ（Ｆ，Ｆ）−Ｆ                                ８％
３−ＨＨＢＢ（Ｆ，Ｆ）−Ｆ                                ５％
４−ＨＨＢＢ（Ｆ，Ｆ）−Ｆ                                ６％
上記組成物１００重量部に下記化合物を０．３重量部添加した。
2013077343.tif 000090
【０２１３】
［実施例１４］（使用例２）
５−ＨＢ−ＣＬ                                          １６％
３−ＨＨ−４                                            １２％
３−ＨＨ−５                                              ４％
３−ＨＨＢ−Ｆ                                            ４％
３−ＨＨＢ−ＣＬ                                          ３％
４−ＨＨＢ−ＣＬ                                          ４％
３−ＨＨＢ（Ｆ）−Ｆ                                    １０％
４−ＨＨＢ（Ｆ）−Ｆ                                      ９％
５−ＨＨＢ（Ｆ）−Ｆ                                      ９％
７−ＨＨＢ（Ｆ）−Ｆ                                      ８％
５−ＨＢＢ（Ｆ）−Ｆ                                      ４％
１Ｏ１−ＨＢＢＨ−５                                      ３％
３−ＨＨＢＢ（Ｆ，Ｆ）−Ｆ                                ２％
４−ＨＨＢＢ（Ｆ，Ｆ）−Ｆ                                ３％
５−ＨＨＢＢ（Ｆ，Ｆ）−Ｆ                                ３％
３−ＨＨ２ＢＢ（Ｆ，Ｆ）−Ｆ                              ３％
４−ＨＨ２ＢＢ（Ｆ，Ｆ）−Ｆ                              ３％
上記組成物１００重量部に下記化合物を０．３重量部添加した。
2013077343.tif 000091
ＮＩ＝１１３．９℃；Δｎ＝０．０９０；Δε＝３．８；η＝１９．２ｍＰａ・ｓ．【０２１４】
［実施例１５］（使用例３）
３−ＨＨＢ（Ｆ，Ｆ）−Ｆ                                  ９％
３−Ｈ２ＨＢ（Ｆ，Ｆ）−Ｆ                                ８％
４−Ｈ２ＨＢ（Ｆ，Ｆ）−Ｆ                                ８％
５−Ｈ２ＨＢ（Ｆ，Ｆ）−Ｆ                                ８％
３−ＨＢＢ（Ｆ，Ｆ）−Ｆ                                ２１％
５−ＨＢＢ（Ｆ，Ｆ）−Ｆ                                ２０％
３−Ｈ２ＢＢ（Ｆ，Ｆ）−Ｆ                              １０％
５−ＨＨＢＢ（Ｆ，Ｆ）−Ｆ                                ３％
５−ＨＨＥＢＢ−Ｆ                                        ２％
３−ＨＨ２ＢＢ（Ｆ，Ｆ）−Ｆ                              ３％
１Ｏ１−ＨＢＢＨ−４                                      ４％
１Ｏ１−ＨＢＢＨ−５                                      ４％
上記組成物１００重量部に下記化合物を０．３重量部添加した。
2013077343.tif 000092
ＮＩ＝９８．８℃；Δｎ＝０．１１７；Δε＝９．１；η＝３５．３ｍＰａ・ｓ．【０２１５】
［実施例１６］（使用例４）
５−ＨＢ−Ｆ                                            １２％
６−ＨＢ−Ｆ                                              ９％
７−ＨＢ−Ｆ                                              ７％
２−ＨＨＢ−ＯＣＦ３                                      ７％
３−ＨＨＢ−ＯＣＦ３                                      ７％
４−ＨＨＢ−ＯＣＦ３                                      ７％
５−ＨＨＢ−ＯＣＦ３                                      ５％
３−ＨＨ２Ｂ−ＯＣＦ３                                    ４％
５−ＨＨ２Ｂ−ＯＣＦ３                                    ４％
３−ＨＨＢ（Ｆ，Ｆ）−ＯＣＦ２Ｈ                          ４％
３−ＨＨＢ（Ｆ，Ｆ）−ＯＣＦ３                            ５％
３−ＨＨ２Ｂ（Ｆ）−Ｆ                                    ３％
３−ＨＢＢ（Ｆ）−Ｆ                                    １０％
５−ＨＢＢ（Ｆ）−Ｆ                                    １０％
５−ＨＢＢＨ−３                                          ３％
３−ＨＢ（Ｆ）ＢＨ−３                                    ３％
上記組成物１００重量部に下記化合物を０．３重量部添加した。
2013077343.tif 000093
【０２１６】
［実施例１７］（使用例５）
５−ＨＢ−ＣＬ                                          １１％
３−ＨＨ−４                                              ８％
３−ＨＨＢ−１                                            ５％
３−ＨＨＢ（Ｆ，Ｆ）−Ｆ                                  ８％
３−ＨＢＢ（Ｆ，Ｆ）−Ｆ                                ２０％
５−ＨＢＢ（Ｆ，Ｆ）−Ｆ                                １５％
３−ＨＨＥＢ（Ｆ，Ｆ）−Ｆ                              １０％
４−ＨＨＥＢ（Ｆ，Ｆ）−Ｆ                                ３％
５−ＨＨＥＢ（Ｆ，Ｆ）−Ｆ                                ３％
２−ＨＢＥＢ（Ｆ，Ｆ）−Ｆ                                ３％
３−ＨＢＥＢ（Ｆ，Ｆ）−Ｆ                                ５％
５−ＨＢＥＢ（Ｆ，Ｆ）−Ｆ                                ３％
３−ＨＨＢＢ（Ｆ，Ｆ）−Ｆ                                ６％
上記組成物１００重量部に下記化合物を０．３重量部添加した。
2013077343.tif 000094
【０２１７】
［実施例１８］（使用例６）
３−ＨＢ−ＣＬ                                            ６％
５−ＨＢ−ＣＬ                                            ４％
３−ＨＨＢ−ＯＣＦ３                                      ５％
３−Ｈ２ＨＢ−ＯＣＦ３                                    ５％
５−Ｈ４ＨＢ−ＯＣＦ３                                  １５％
Ｖ−ＨＨＢ（Ｆ）−Ｆ                                      ５％
３−ＨＨＢ（Ｆ）−Ｆ                                      ５％
５−ＨＨＢ（Ｆ）−Ｆ                                      ５％
３−Ｈ４ＨＢ（Ｆ，Ｆ）−ＣＦ３                            ８％
５−Ｈ４ＨＢ（Ｆ，Ｆ）−ＣＦ３                          １０％
５−Ｈ２ＨＢ（Ｆ，Ｆ）−Ｆ                                ５％
５−Ｈ４ＨＢ（Ｆ，Ｆ）−Ｆ                                ７％
２−Ｈ２ＢＢ（Ｆ）−Ｆ                                    ５％
３−Ｈ２ＢＢ（Ｆ）−Ｆ                                  １０％
３−ＨＢＥＢ（Ｆ，Ｆ）−Ｆ                                ５％
上記組成物１００重量部に下記化合物を０．３重量部添加した。
2013077343.tif 000095
ＮＩ＝７０．４℃；Δｎ＝０．０９８；Δε＝８．４；η＝２５．６ｍＰａ・ｓ．【０２１８】
［実施例１９］（使用例７）
５−ＨＢ−ＣＬ                                          １７％
７−ＨＢ（Ｆ，Ｆ）−Ｆ                                    ３％
３−ＨＨ−４                                            １０％
３−ＨＨ−５                                              ５％
３−ＨＢ−Ｏ２                                          １５％
３−ＨＨＢ−１                                            ８％
３−ＨＨＢ−Ｏ１                                          ５％
２−ＨＨＢ（Ｆ）−Ｆ                                      ７％
３−ＨＨＢ（Ｆ）−Ｆ                                      ７％
５−ＨＨＢ（Ｆ）−Ｆ                                      ７％
３−ＨＨＢ（Ｆ，Ｆ）−Ｆ                                  ６％
３−Ｈ２ＨＢ（Ｆ，Ｆ）−Ｆ                                ５％
４−Ｈ２ＨＢ（Ｆ，Ｆ）−Ｆ                                ５％
上記組成物１００重量部に下記化合物を０．３重量部添加した。
2013077343.tif 000096
ＮＩ＝７１．７℃；Δｎ＝０．０７４；Δε＝２．９．【０２１９】
［実施例２０］（使用例８）
５−ＨＢ−ＣＬ                                            ３％
７−ＨＢ（Ｆ）−Ｆ                                        ７％
３−ＨＨ−４                                              ９％
３−ＨＨ−ＥＭｅ                                        ２３％
３−ＨＨＥＢ−Ｆ                                          ８％
５−ＨＨＥＢ−Ｆ                                          ８％
３−ＨＨＥＢ（Ｆ，Ｆ）−Ｆ                              １０％
４−ＨＨＥＢ（Ｆ，Ｆ）−Ｆ                                ５％
４−ＨＧＢ（Ｆ，Ｆ）−Ｆ                                  ５％
５−ＨＧＢ（Ｆ，Ｆ）−Ｆ                                  ６％
２−Ｈ２ＧＢ（Ｆ，Ｆ）−Ｆ                                ４％
３−Ｈ２ＧＢ（Ｆ，Ｆ）−Ｆ                                ５％
５−ＧＨＢ（Ｆ，Ｆ）−Ｆ                                  ７％
上記組成物１００重量部に下記化合物を０．１５重量部添加し、
2013077343.tif 000097
さらに下記化合物を０．１５重量部添加した。
2013077343.tif 000098
ＮＩ＝８０．１℃；Δｎ＝０．０６５；Δε＝５．８；η＝２０．１ｍＰａ・ｓ．【０２２０】
［比較例１］
化合物（Ｒ−１）の合成
2013077343.tif 000099
【０２２１】
第１工程
化合物（Ｓ−８）を化合物（Ｓ−１）に変更した以外は、［実施例２］の第３工程と同様に合成を行い、化合物（Ｒ−１）の無色結晶を得た。
融点：１５０．０℃
１Ｈ−ＮＭＲ（ＤＭＳＯ−ｄ；δ  ｐｐｍ）：７．２４（ｄ，４Ｈ），６．９６（ｄ，４Ｈ），６．４１（ｄ，２Ｈ），６．２６（ｄ，２Ｈ），１．９８（ｓ，６Ｈ）．【０２２２】
［比較例２］
化合物（Ｒ−２）の合成
2013077343.tif 000100
【０２２３】
第１工程
窒素雰囲気下、化合物（Ｓ−１５）（１００ｇ，０．７６８ｍｏｌ）、トルエン（３００ｍＬ）、ピリジン（１００ｍＬ）の混合物中に、氷冷下、化合物（Ｓ−１６）（１６１ｇ，０．８４５ｍｏｌ）を滴下し、室温で１８時間撹拌した。純水を加え、４０℃で４時間撹拌した後、反応溶液をトルエンで抽出し、有機層を水洗し、無水硫酸マグネシウムで乾燥した。有機溶媒を減圧下留去し、化合物（Ｓ−１７）を無色液体（２０７ｇ）として得た。【０２２４】
第２工程
窒素雰囲気下、化合物（Ｓ−１）（３０．０ｇ，０．１６１ｍｏｌ）、ＤＭＦ（２００ｍＬ）の混合物に、水素化ナトリウム（５５％）（１６．８ｇ，０．３８６ｍｏｌ）を加え、８０℃で１時間撹拌した。反応溶液にＢＨＴ（５．０００ｍｇ、０．０２２０ｍｍｏｌ）とＤＭＦ（６００ｍＬ）を加えた後、化合物（Ｓ−１７）（１１０ｇ，０．３８７ｍｏｌ）を加え、６０℃で４時間撹拌した。反応溶液に純水を注ぎ、トルエンで抽出し、有機層を水洗し、無水硫酸マグネシウムで乾燥後、有機溶媒を減圧下留去した。残渣をシリカゲルカラムクロマトグラフィー（展開溶媒  トルエン：酢酸エチル＝９：１（容積比））で精製後、エタノールより再結晶し、化合物（Ｒ−２）を無色結晶（２２．３ｇ）として得た。
融点：８９．０℃
１Ｈ−ＮＭＲ（ＤＭＳＯ−ｄ；δ  ｐｐｍ）：７．４７（ｄ，４Ｈ），６．９８（ｄ，４Ｈ），６．１５（ｓ，２Ｈ），５．６０（ｔ，２Ｈ），４．５２（ｔ，４Ｈ），４．２６（ｔ，４Ｈ），１．９６（ｓ，６Ｈ）．【０２２５】
［比較例３］
（液晶組成物への溶解性の比較）
液晶組成物Ａに化合物（ａ−１７）を０．３重量％加え、５０℃で３０分間加熱した。溶解した液晶組成物を室温で２日間放置した。その後、目視により結晶の析出の有無を確認した。化合物（ａ−２６２）についても同様に測定した。一方、［比較例１］の化合物（Ｒ−１）および［比較例２］の化合物（Ｒ−２）についても同様に測定した。表２に結果を示す。表２中の記号において“○”は結晶が認められないもの、“×”は結晶が認められたものを示す。
液晶組成物Ａの成分とその割合は以下のとおりである。【０２２６】
2013077343.tif 000101
【０２２７】
表２．液晶組成物への溶解性の比較
2013077343.tif 000102
【０２２８】
表２から、本発明の重合性化合物は、液晶組成物Ａへの溶解性が良好であることが分かった。【０２２９】
［比較例４］
（残留モノマー濃度の比較）
液晶組成物Ａに重合性化合物（ａ−１７）を０．３重量％加え溶解し、１１ｍＷ／ｃｍ２の紫外線（ＨＯＹＡ  ＣＡＮＤＥＯ  ＯＰＴＲＯＮＩＣＳ株式会社製ＥＸＥＣＵＲＥ４０００−Ｄ；水銀キセノンランプ）を２７３秒間照射した。その後、ＨＰＬＣにより残存モノマー濃度を測定した。一方、［比較例１］の化合物（Ｒ−１）および［比較例２］の化合物（Ｒ−２）についても同様に測定した。表３に結果を示す。この比較により本発明の化合物は残留モノマー濃度が低いことがわかった。【０２３０】
表３．重合反応性の比較
2013077343.tif 000103
【国際調査報告】
2013077343.tif 000112
2013077343.tif 000113
2013077343.tif 000114
2013077343.tif 000115
2013077343.tif 000116
2013077343.tif 000117
2013077343.tif 000118
2013077343.tif 000119
2013077343.tif 000120
2013077343.tif 000121